(57)【特許請求の範囲】
【請求項１】
顔料、水、有機溶剤、顔料分散剤、樹脂、及びシリコーン系化合物を含む水系顔料インク組成物であって、下記の（ａ）〜（ｅ）
（ａ）該有機溶剤は、下記一般式（Ｉ）に示されるグリコールモノアルキルエーテルを少なくとも１種類含み、該グリコールモノアルキルエーテルの含有量は水系顔料インク組成物全量に対し１０〜３０質量％であり、
ＨＯ−（Ｘ−Ｏ）ｎ−Ｒ１  （Ｉ）
（式中、Ｘは炭素数２又は３のアルキレン基であり、ｎは１〜６の整数であり、Ｒ１は炭素数１〜６のアルキル基である。）
（ｂ）該シリコーン系化合物は、下記一般式（ＩＩ）に示される化合物であり、ＨＬＢ値＜６．０であって、該シリコーン系化合物の含有量は水系インク組成物全量に対し０．０５〜１．０質量％であり、
【化３】
0005878722.tif 000008
（式中、ｎ及びｍはｎ＞１、ｍ＞１を満たす整数であり、ＰＯＡはポリオキシアルキレン基を示す。）
（ｃ）該水系顔料インク組成物から顔料や樹脂等の固形分を除いた組成物において７０℃以下に曇点を有さず、
（ｄ）該顔料分散剤は、ポリカーボネート基含有ポリウレタン樹脂を含み、かつ、酸価が１０〜３０ｍｇＫＯＨ／ｇであり、かつ、該顔料固形分に対して該分散剤固形分が２０〜１００質量％であり、
（ｅ）該樹脂は、該顔料分散剤に含まれるポリカーボネート基含有ポリウレタン樹脂を含まず、かつ該樹脂の固形分が、該水系インク組成物中において１〜１０質量％であること
を満たすことを特徴とする水系顔料インク組成物。
【請求項２】
前記グリコールモノアルキルエーテルが、エチレングリコールモノブチルエーテル、ジエチレングリコールモノブチルエーテル、ジエチレングリコールモノイソブチルエーテルまたはトリエチレングリコールモノブチルエーテルの群から選ばれる少なくとも１種類であることを特徴とする請求項１に記載の水系顔料インク組成物。
【請求項３】
前記樹脂は、ガラス転移点（Ｔｇ）が７０℃以上である水分散性樹脂から選ばれることを特徴とする請求項１又は２に記載の水系顔料インク組成物。
【請求項４】
請求項１〜３のいずれかに記載の水系顔料インク組成物を印刷する方法において、基材を３０〜８０℃に加熱しながら該水系顔料インク組成物を電気駆動により加圧し微小液滴を噴射し塗布することを特徴とする水系顔料インク組成物の印刷方法。
【発明の詳細な説明】
【技術分野】
【０００１】
本発明は水系顔料インク組成物及びその印刷方法に関し、より詳しくは、紙、布のような水−吸収性基材だけでなく、窯業系塗装板、金属板、ポリエチレンテレフタレート（ＰＥＴ）、ポリカーボネート、塩化ビニル樹脂の何れかを主成分とする樹脂シートもしくは成形体のような水−非吸収性基材上にインクジェットプリンタを用いてヨリや滲みがなく、印刷物の耐擦過性が良好となる高品位な画質で印刷が可能であり、かつ、インクの貯蔵安定性に優れた水系顔料インク組成物及びその印刷方法に関する。
【背景技術】
【０００２】
近年、工業用途のインクジェット印刷用インクが開発されており、有機溶剤を溶媒とした溶剤系顔料インクが主に使用されている。これは、屋外広告等の媒体として用いられているポリ塩化ビニルシート等の表面から溶媒である有機溶剤が浸透し、表面を溶解するために、滲みがなく印刷が可能であると考えられている。
【０００３】
しかし、溶剤系顔料インクは、その有機溶剤が乾燥する際に大気中へ拡散するため、近年社会的に問題となっているＶＯＣ（揮発性有機化合物）が多いという課題があり、また、作業者に対しても、臭気や安全上の影響が懸念され、十分な換気等の設備対応が必要となる。よって現在は、水系顔料インクの開発が進められている。
【０００４】
水系顔料インクは、紙等の吸収性基材への印刷は可能であるが、非吸収性基材には直接印刷できないものが多い。これは、非吸収性基材の表面を水系顔料インクに含まれる水が浸透しないために、次々に着弾された液滴群の水の水素結合力によるヨリが生じてしまうためである。
【０００５】
そのため、インクジェットプリンタに用いる水系顔料インク組成物には、非吸収性基材へのヨリや滲みがない良好な印刷を可能とするため、基材との密着性が高い樹脂を配合したり（特許文献１及び２）、有機溶剤や表面調整剤を添加する方法が検討されている（特許文献３、４、５及び６）。
【０００６】
例えば、特許文献１では、水性媒体に分散するが溶解しないポリマーバインダーを用いており、特許文献２では、塩化ビニル系樹脂エマルションをバインダー樹脂に用いている。しかし、この方法では、使用できる樹脂が限定されてしまい、あらゆる基材に対応することができない。
【０００７】
また、特許文献３では、非吸収基材に対する腐食性能が良好な水溶性溶剤を添加している。特許文献４では、非吸収基材中の可塑剤を溶解する高沸点の水溶性溶剤を用いている。しかし、この方法では、適用できる基材が限定される。
【０００８】
また、表面調整剤としてポリアルキレンオキサイドで変性されたシリコーン化合物を用いた種々の組成のインク組成物が提案されている（特許文献５及び６）。しかしながら、ポリアルキレンオキサイドで変性されたシリコーン化合物は水に対して曇点を有するか又は不溶であったり、また７０℃での貯蔵安定性試験において分離するものや印刷物の耐擦過性を悪化させるものも少なくない。この７０℃とは、インク組成物の製造、保管、輸送や使用環境等を考慮して実用上必要とされる最高温度である。
【０００９】
この問題を解決するため、特許文献７では、特定のグリコールモノアルキルエーテルとＨＬＢ値が７以上のポリアルキレンオキサイドで変性されたシリコーン化合物を含んだ水性インク組成物が提案されているが、膜の耐擦過性が充分ではなかった。
【先行技術文献】
【特許文献】
【００１０】
【特許文献１】特開２００４−１１４６９２号公報
【特許文献２】特開２０１０−１１１７４１号公報
【特許文献３】特開２０１０−１６８４３３号公報
【特許文献４】特開２０１０−２４８３５７号公報
【特許文献５】特開２００４−２１０９９６号公報
【特許文献６】特開２００５−１２０１８１号公報
【特許文献７】特開２００９−１９７１６６号公報
【発明の開示】
【発明が解決しようとする課題】
【００１１】
本発明の目的は、上記のような諸問題を解決するためになされたものであり、経時でインクが分離したり、特性が変化することもなく、かつ、水−非吸収性基材上での印刷物のヨリや滲みがなく、印刷物の耐擦過性が良好となる高品位な画質で印刷が可能であるインクジェット印刷用の水系顔料インク組成物及びその印刷方法を提供することである。
【課題を解決するための手段】
【００１２】
本発明者らは上記の目的を達成するために鋭意検討した結果、特定のグリコールモノアルキルエーテル及び水に不溶のポリアルキレンオキサイドで変性されたシリコーン化合物を用いることによって、ポリアルキレンオキサイドで変性されたシリコーン化合物が水中で７０℃以下に曇点を有するにも係わらず、７０℃においても分離することがなく良好な保存安定性を示し、かつ、水−非吸収性基材上での印刷物のヨリや滲みがなく、耐擦過性が良好となる高品位な画質で印刷が可能となる水系顔料インク組成物が得られることを見出し、本発明を完成した。
【００１３】
本発明に従って、顔料、水、有機溶剤、顔料分散剤、樹脂、及びシリコーン系化合物を含む水系顔料インク組成物であって、下記の（ａ）〜（ｄ）
（ａ）該有機溶剤は、下記一般式（Ｉ）に示されるグリコールモノアルキルエーテルを少なくとも１種類含み、該グリコールモノアルキルエーテルの含有量は水系顔料インク組成物全量に対し１０〜３０質量％であり、
ＨＯ−（Ｘ−Ｏ）ｎ−Ｒ１  （Ｉ）
（式中、Ｘは炭素数２又は３のアルキレン基であり、ｎは１〜６の整数であり、Ｒ１は炭素数１〜６のアルキル基である。）
（ｂ）該シリコーン系化合物は、下記一般式（ＩＩ）に示される化合物であり、ＨＬＢ値＜６．０であって、該シリコーン系化合物の含有量は水系インク組成物全量に対し０．０５〜１．０質量％であり、
【００１４】
【化１】
0005878722.tif 000002
【００１５】
（式中、ｎ及びｍはｎ＞１、ｍ＞１を満たす整数であり、ＰＯＡはポリオキシアルキレン基を示す。）
（ｃ）該水系顔料インク組成物から顔料や樹脂等の固形分を除いた組成物において７０℃以下に曇点を有さず、
（ｄ）該顔料分散剤は、ポリカーボネート基含有ポリウレタン樹脂を含み、かつ、酸価が１０〜３０ｍｇＫＯＨ／ｇであること
を満たすことを特徴とする水系顔料インク組成物が提供される。
【００１６】
また、本発明に従って、水系顔料インク組成物を印刷する方法において、基材を３０〜８０℃に加熱しながら該水系顔料インク組成物を電気駆動により加圧し微小液滴を噴射し塗布することを特徴とする水系顔料インク組成物の印刷方法が提供される。
【発明の効果】
【００１７】
本発明の水系顔料インク組成物は、特定のグリコールモノアルキルエーテル及び水に不溶のポリアルキレンオキサイドで変性されたシリコーン化合物を用いることによって、ポリアルキレンオキサイドで変性されたシリコーン化合物が水中で７０℃以下に曇点を有するにも係わらず、７０℃においても分離することがなく良好な保存安定性を示し、かつ、水−非吸収性基材上での印刷物のヨリや滲みがなく、耐擦過性が良好となる高品位な画質で印刷が可能となる。
【発明を実施するための形態】
【００１８】
本発明の水系顔料インク組成物で用いる必須の有機溶剤は、下記一般式（Ｉ）で示されるグリコールモノアルキルエーテルを少なくとも１種類を含む。
【００１９】
ＨＯ−（Ｘ−Ｏ）ｎ−Ｒ1  （Ｉ）
式中、Ｘは炭素数２又は３のアルキレン基であり、ｎは１〜６の整数であり、Ｒ1は炭素数１〜６のアルキル基である。
【００２０】
該グリコールモノアルキルエーテルは、水と良好に混じりあうだけでなく、本発明で用いられるシリコーン化合物とも良好に混じり合う。そのため、該グリコールモノアルキルエーテルと水、該シリコーン化合物を混合させた場合にそれぞれが高い親和性を保つことが可能となる。
【００２１】
更に、インクを乾燥させた場合に、該シリコーン化合物の安定性を保持する効果も有するため、シリコーン化合物が有する基材への濡れ性や膜の耐擦過性等の特定等の特性を低下させない。
【００２２】
本発明の水系顔料インク組成物においては、一般式（Ｉ）で示されるグリコールモノアルキルエーテルは該水系顔料インク組成物全量に対し１０〜３０質量％含まれる。更に、有機溶剤全量が水系顔料インク組成物中の３０〜６０質量％となることが好ましい。一般式（Ｉ）で示される該グリコールモノアルキルエーテルの量が１０質量％未満である場合、分子内にポリアルキレンオキサイド構造を有するシリコーン系化合物を溶解させると、７０℃以下に曇点を有する。一方、一般式（Ｉ）を示す該グリコールモノアルキルエーテルの量が３０質量％を超えると貯蔵安定性が低下する。また、該有機溶剤全量が水系顔料インク組成物中の３０質量％未満であると、インクが乾き易くなり、吐出不良を起こす恐れがある。一方、６０質量％を超えると、貯蔵安定性が低下し、また水の含有率が低くなり、環境上好ましくない。
【００２３】
一般式（Ｉ）で示されるグリコールモノアルキルエーテルの具体例としては、エチレングリコールモノメチルエーテル、エチレングリコールモノブチルエーテル、プロピレングリコールモノメチルエーテル、プロピレングリコールモノブチルエーテル、ジエチレングリコールモノメチルエーテル、ジエチレングリコールモノブチルエーテル、ジエチレングリコールモノイソブチルエーテル、トリエチレングリコールモノブチルエーテル、テトラエチレングリコールモノブチルエーテル、ジプロピレングリコールモノメチルエーテル及びジプロピレングリコールモノブチルエーテル等を挙げることができる。好ましくは、エチレングリコールモノブチルエーテル、ジエチレングリコールモノブチルエーテル、ジエチレングリコールモノイソブチルエーテル及びトリエチレングリコールモノブチルエーテルである。
【００２４】
上記のその他の有機溶剤の具体例としては、アセトン、メチルエチルケトン等のケトン類、メチルアルコール、エチルアルコール、イソプロピルアルコール等のアルコール類、酢酸エチル、乳酸エチル等のエステル類、テトラヒドロフラン、ジオキサン等のエーテル類、γ−ブチロラクトン、ε−カプロラクトン等のラクトン類、Ｎ−メチルピロリドン、Ｎ−エチルピロリドン、エチレングリコール等の保湿剤、１，２−ヘキサンジオール等のアルカンジオール類等を挙げることができる。これらのその他の有機溶剤は、１種単独で用いることも２種以上を併用することも出来る。
【００２５】
本発明の水系顔料インク組成物で用いるシリコーン系化合物は、一般式（ＩＩ）で示される化合物のようにポリアルキレンオキサイドで変性された、即ち分子内の側鎖にポリアルキレンオキサイド構造を有する。
【００２６】
【化２】
0005878722.tif 000003
【００２７】
式中、ｎ及びｍはｎ＞１、ｍ＞１を満たす整数であり、ＰＯＡはポリオキシアルキレン基を示す。
【００２８】
上記シリコーン系化合物はＨＬＢ値が６．０未満であり、具体例としては、モメンティブ社製ＴＳＦ４４４５、ＴＳＦ４４４６、ＴＳＦ４４５０、ＴＳＦ４４６０、及び東レ・ダウ社製ＦＺ２１１０、ＦＺ２１６６、ＦＺ２１９１がある。
【００２９】
シリコーン系化合物のＨＬＢ値が６．０を超える場合には、そのようなシリコーン系化合物を含有する水系顔料インク組成物を印刷した印刷物の耐擦過性が悪くなる。これらのポリアルキレンオキサイド構造を有するシリコーン系化合物は、１種単独で用いることも２種以上を併用することも出来る。シリコーン系化合物の配合量は、使用するシリコーン系化合物の種類等により任意に決定できるが、通常は水系顔料インク組成物の０．０５〜１．０質量％であり、好ましくは０．１〜０．５質量％である。０．０５％未満では、シリコーン系化合物の添加効果が認められず、１．０質量％を超えると曇点を有する。
【００３０】
前記シリコーン化合物は、水中では７０℃以下に曇点を有するが、本発明の水系顔料インク組成物から顔料及び樹脂を除いた組成物中に溶解している場合には７０℃以下に曇点を有さない。仮に、７０℃以下に曇点を有すると、インクが分離し、保存安定性が悪くなる。尚、ここで「水系顔料インク組成物から顔料及び樹脂を除いた組成物」としたのは、顔料及び樹脂が含まれると正確な曇点を測定することが困難になるからである。
【００３１】
本発明の水系顔料インク組成物で用いる樹脂については、水、一般式（Ｉ）で示されるグリコールモノアルキルエーテル及び一般式（ＩＩ）で示されるシリコーン化合物を含む溶媒との親和性が高い樹脂が使用できる。特に、アクリル系ディスパージョンもしくはアクリル系エマルションを含むこの水分散性樹脂が好ましく、水系顔料インク組成物中において固形分が１〜１０質量％であることが好ましい。樹脂成分の固形分が１質量％未満では密着不良となるおそれがあり、１０質量％を超えると経時で顔料が凝集するため好ましくない。アクリル系ディスパージョンもしくはエマルションとしては、昭和電工社製ＡＰ１３３０（括弧内はガラス転移点を示し、以下同様。３５℃）、ＡＰ３１４０（３６℃）、ＡＰ６７５０（３６℃）、ＡＰ１２７２（３８℃）、ＡＰ７０１０（８３℃）、ＡＰ６７６１（８３℃）、ＡＰ１２７３（１００℃）、東亜合成社製Ａ１０４（４５℃）、ＰＥ１０００（４５℃）、ＦＣ６０（５０℃）、大成ファインケミカル社製３Ｍ−３３３（７５℃）、ＳＥ−８１０Ａ（７５℃）、３ＭＦ−４０７（８０℃）、東洋インキ社製ＴＯＣＲＹＬ  Ｘ−４４０２（３７℃）、ＴＯＣＲＹＬ  ＢＣＸ−９６１８（４５℃）、ＴＯＣＲＹＬ  ＢＣＸ−０５４３（９０℃）、三菱レイヨン社製ＡＸ−２５０１（６０℃）、ＡＸ−２５０２（１００℃）、ＡＸ−２１８０（１２０℃）、ＢＡＳＦ社製Ｊ８５２（３１℃）、Ｊ５３７Ｊ（４９℃）、Ｊ１５３５（５０℃）、Ｊ５３８Ｊ（６６℃）、Ｊ７６４１（８６℃）、Ｊ６３１（８７℃）、Ｊ７８０（９２℃）が挙げられ、中でもスチレン及びメチルメタクリレートを含むアクリル樹脂が好ましい。また、塗膜の堅牢性を更に高めるため、上記樹脂成分のガラス転移点（Ｔｇ）が７０℃以上であることがより好ましい。
【００３２】
上記アクリル系ディスパージョンもしくはエマルション以外の樹脂成分としては、例えば、アクリル樹脂、ウレタン樹脂、ポリエステル樹脂、エポキシ樹脂、メラミンやベンゾグアナミン等のアミノ樹脂、ポリアミド樹脂及び酢酸ビニル共重合等のディスパージョン、エマルションを挙げることができる。また、２種類以上の樹脂を組み合わせて使用することもできる。
【００３３】
本発明の水系顔料インク組成物で用いる顔料分散剤については、ポリカーボネート基含有ポリウレタン樹脂を含み、顔料固形分に対して分散剤固形分が２０〜１００質量％であることが好ましく、より好ましくは４０〜６０質量％である。分散剤固形分が２０質量％未満では、顔料の分散不良となる恐れがあり、１００質量％を超えても顔料の分散不良となる恐れがあるため好ましくない。更に、その酸価が１０〜３０ｍｇＫＯＨ／ｇとなることが必須である。酸価が１０ｍｇＫＯＨ／ｇ未満あるいは３０ｍｇＫＯＨ／ｇを超えると、顔料分散体の安定性が悪くなる傾向があり、経時で顔料の凝集を起こす。それ以外の顔料分散剤をポリカーボネート基含有ポリウレタン樹脂と併用して使用することもできる。ポリカーボネート基含有ポリウレタン樹脂以外の顔料分散剤としては、例えば、脂肪酸塩類、アルキル硫酸エステル塩類等のアニオン性界面活性剤、ポリオキシエチレンアルキルエーテル、ポリオキシエチレンスチレン化フェニルエーテル、ポリオキシエチレンアルキルフェニルエーテル等のノニオン性界面活性剤、カチオン性界面活性剤及び両イオン性界面活性剤等が挙げられる。ポリカーボネート基含有ポリウレタン樹脂を使用せずに、ポリカーボネート基含有ポリウレタン樹脂以外の該顔料分散剤を使用すると、一般式（Ｉ）で示されるグリコールモノアルキルエーテルを多く含有する場合に、経時で顔料の凝集を起こし易くなる。
【００３４】
本発明の水系顔料インク組成物に使用できる顔料として、
ピグメントイエロー１２、１３、１４、１７、２０、２４、３１、５５、７４、８３、８６、９３、１０９、１１０、１１７、１２０、１２５、１２８、１２９、１３７、１３８、１３９、１４７、１４８、１５０、１５１、１５３、１５４、１５５、１６６、１６８、１８０、１８１、１８５、
ピグメントレッド９、４８、４９、５２、５３、５７、９７、１２２、１２３、１４９、１６８、１７７、１８０、１９２、２０２、２０６、２１５、２１６、２１７、２２０、２２３、２２４、２２６、２２７、２２８、２３８、２４０、２４４、２５４、
ピグメントオレンジ１６、３６、３８、４３、５１、５５、５９、６１、６４、６５、７１、
ピグメントブルー１５、１５：１、１５：３、１５：４、１５：６、２２、３０、６４、８０、
ピグメントバイオレット１９、２３、２９、３０、３２、３７、４０、５０、
ピグメントブラック７、２６、２７、２８、
ピグメントブラウン２３、２５、２６、及び
ピグメントグリーン７、３６
が挙げられる。また、カーボンブラック、酸化チタン、酸化鉄、群青、黄鉛、硫化亜鉛、コバルトブルー、硫酸バリウム又は炭酸カルシウム等を使用することができる。顔料の配合量は、使用する顔料の種類等により任意に決定できるが、好ましくはインク組成物の０．１〜１５質量％であり、より好ましくは０．５〜１０質量％である。
【００３５】
本発明の水系顔料インク組成物は、顔料、水、特定の有機溶剤、顔料分散剤、樹脂、及び特定のシリコーン系化合物のみからなるものであってもよいが、各種機能を付与させるために、防カビ剤や、防腐剤、紫外線吸収剤、光安定性、体質顔料、沈降防止剤、ｐＨ調整剤、及び増粘剤等の各種添加剤を配合することもできる。
【００３６】
本発明の水系顔料インク組成物を調製する際には、まず、水系顔料分散液を調製する。この水系顔料分散液の調製方法については特には限定されないが、以下の方法により効率的に調製することができる。すなわち、顔料、顔料分散剤、及び水又は水と有機溶剤との混合溶液を混合攪拌した後、分散機にて処理して顔料を微粒子状に分散させる。また、この処理に用いる分散機として、ペイントシェーカー、ボールミル及びサンドミル等を挙げることができる。
【００３７】
次いで、このようにして得られた水系顔料分散液、樹脂、有機溶剤、シリコーン系化合物及び水を混合し水系顔料インク組成物とする。本発明の水系顔料インク組成物は、電導度調整剤を含有することができ、電導度調整剤の配合量は水性顔料インク組成物の０．１〜１０質量％が好ましく、より好ましくは０．５〜５質量％である。
【００３８】
本発明の水性顔料インク組成物は、使用するインクジェットプリンタのノズル径の約１／１０以下のポアーサイズを持つフィルターで濾過し、精製することによって調製することができる。
【００３９】
本発明の水性顔料インク組成物は、通常のインクジェット印刷用インク組成物と同様にインクジェット印刷法に適応した特性を持っていることが必要であり、そのためには水系顔料インク組成物の粘度を１〜１００ｃＰ（２０℃）、表面張力を２×１０−２〜６×１０−２Ｎ／ｍ、比重を０．８〜１．２の範囲にすることが好ましい。
【００４０】
本発明の水系顔料インク組成物は、種々のインクジェットプリンタに使用することができる。このようなインクジェットプリンタとして、例えば、荷電制御方式又はインクオンデマンド方式によりインク組成物を噴出させる方式のものを挙げることができ、中でも水系顔料インク組成物を電気駆動により加圧し微小液滴を噴射し塗布する方法が好ましく、特にはピエゾ方式が好ましい。本発明の水性顔料インク組成物は、工業用途の大型インクジェットプリンタによる印刷に好適に適用できる。また、カラーグラフィック印字部分やビデオ録画の描画においてもコントラストが明瞭で、画像の再現性が著しく良好な印刷物を得ることができる。
【００４１】
インクジェット印刷した後の印刷面（水系顔料インク組成物）は、基材を好ましくは２０〜８０℃で、より好ましくは４０〜７０℃で加熱することにより乾燥被膜を形成する。なお、本発明の水系顔料インク組成物を用いて印刷し得る基材については、印刷面（水系顔料インク組成物）を乾燥する条件下で変形もしくは変質しないものであれば特に制限されることはない。そのような基材として、例えば、ポリエチレンテレフタレート（ＰＥＴ）、ポリカーボネート及び塩化ビニル樹脂の何れかを主成分とする樹脂シートもしくは成形体、鉄板、アルミニウム板、ステンレス板又はこれらの塗装物、窯業系塗装板、及び表面を樹脂でコーティングした紙等を挙げることができる。
【実施例】
【００４２】
以下に、本発明を実施例及び比較例により更に詳細に説明する。なお、実施例及び比較例の記載について「部」及び「％」は質量基準に基づくものである。
【００４３】
顔料、顔料分散剤、樹脂、シリコーン系化合物及び溶剤は、下記のものを用いた。
【００４４】
＜顔料＞
カーボンブラック（商品名：スペシャルブラック２５０、デグサ社製）
銅フタロシアニン（商品名：イルガライトブルー８７００、チバ社製）
キノキサリンジオン（商品名：ホスタパームイエローＨ３Ｇ、クラリアント社製）
ジメチルキナクリドン（商品名：スーパーマゼンタＲＨ、ＤＩＣ社製）
＜顔料分散剤＞
ポリカーボネート基含有ポリウレタンディスパージョン（酸価＝２０．０ｍｇＫＯＨ／ｇ、商品名：ＨＤ２５０３、Ｈａｕｔｈａｗａｙ社製）
ジスチレン化フェニルエーテル（酸価＝０ｍｇＫＯＨ／ｇ、商品名：ＥＡ−１５７、第一工業製薬社製）
＜樹脂＞
アクリルエマルジョンＡ（Ｔｇ＝８７℃、商品名：Ｊ６３１、ＢＡＳＦ社製）
アクリルエマルジョンＢ（Ｔｇ＝３１℃、商品名：Ｊ８５２、ＢＡＳＦ社製）
ポリエステルディスパージョン（Ｔｇ＝８０℃、商品名：ＫＺＡ−３５５６、ユニチカ社製）
ウレタンエマルジョン（Ｔｇ＝４５℃、商品名：ＷＢＲ−２０００Ｕ、大成ファインケミカル社製）
＜シリコーン化合物＞
シリコーン系表面調整剤Ａ（ＨＬＢ＝１．０、商品名：ＦＺ２１１０、東レ・ダウ社製、ポリオキシアルキレン基含有シリコーン化合物）
シリコーン系表面調整剤Ｂ（ＨＬＢ＝５．８、商品名：ＦＺ２１６６、東レ・ダウ社製、ポリオキシアルキレン基含有シリコーン化合物）
シリコーン系表面調整剤Ｃ（ＨＬＢ＝７．４、商品名：Ｌ７００１、東レ・ダウ社製）
シリコーン系表面調整剤Ｄ（ＨＬＢ＝１３．０、商品名：Ｌ７６０４、東レ・ダウ社製）
＜溶剤＞
溶剤Ａ（エチレングリコールモノブチルエーテル、日本乳化剤社製）
溶剤Ｂ（ジエチレングリコールモノブチルエーテル、日本乳化剤社製）
溶剤Ｃ（トリエチレングリコールモノブチルエーテル、日本乳化剤社製）
溶剤Ｄ（ジエチレングリコールモノイソブチルエーテル、日本乳化剤社製）
溶剤Ｅ（エチレングリコール、三井化学社製）
溶剤Ｆ（１，２−ヘキサンジオール、デグサ社製）
溶剤Ｇ（ジエチレングリコールエチルメチルエーテル、東邦化学工業社製）
【００４５】
＜顔料分散剤の酸価測定＞
顔料分散体の酸価を、ＪＩＳ−Ｋ−５６０１−２−１に準じて測定した。
【００４６】
＜樹脂のガラス転移点（Ｔｇ）測定＞
樹脂のガラス転移点（Ｔｇ）をセイコーインスツルメンツ社製の示差走査熱量測定機ＥＸＳＴＡＲ−６０００を用いて測定した。
【００４７】
＜シリコーン化合物のＨＬＢ値測定＞
シリコーン化合物のＨＬＢ値をグリフィン法に準じて測定した。
【００４８】
（顔料分散液Ａの調製）
各色顔料２０．０部、ポリカーボネート基含有ポリウレタンディスパージョン１２．０部及びイオン交換水６８．０部の混合物を、０．５ｍｍ径ジルコニアビーズを２５％充填したガラス瓶に配合し、ペイントシェーカーで１０時間処理して、水性顔料分散液Ａ−ブラック、Ａ−シアン、Ａ−イエロー、Ａ−マゼンタを得た。
【００４９】
（顔料分散液Ｂの調製）
各色顔料２０．０部、ジスチレン化フェニルエーテル１２．０部及びイオン交換水６８．０部の混合物を、０．５ｍｍ径ジルコニアビーズを２５％充填したガラス瓶に配合し、ペイントシェーカーで１０時間処理して、水性顔料分散液Ｂ−ブラック、Ｂ−シアン、Ｂ−イエロー、Ｂ−マゼンタを得た。
【００５０】
（実施例１）
得られた水性顔料分散液Ａ−ブラック１５．０部に、アクリルエマルジョンＡ  １０．０部、エチレングリコールモノブチルエーテル１２．０部、エチレングリコール２０．０部、シリコーン系表面調整剤Ｂ  ０．１５部及びイオン交換水４２．８５部を混合して水性顔料インク組成物を得た。
【００５１】
（実施例２〜３１及び比較例１〜１４）
表１〜表３に示す諸成分を用い、実施例１の製造手順と同様にして実施例２〜３０及び比較例１〜１３の水性顔料インク組成物を調製した。
【００５２】
実施例１〜３１及び比較例１〜１４で調製した水性顔料インク組成物について、貯蔵安定性、印刷性、ヨリ、滲み性、曇点を各々下記の手法にて評価した。
【００５３】
＜貯蔵安定性（粒子径評価）＞
７０℃で２８日間保管し、Ｍｉｃｒｏｔｒａｃ社製  粒度分布測定器ＵＰＡを用いて測定した顔料の平均粒子径（ｄ５０）の変化率を下記基準で評価した。評価結果は表１〜表４に示す通りであった。
○：０〜３０％未満、
△：３０％以上〜１００％未満、
×：１００％以上。
【００５４】
＜貯蔵安定性（外観評価）＞
７０℃で２８日間保管し、目視にて下記基準で評価した。評価結果は表１〜表４に示す通りであった。
○：変化無し、
△：僅かに浮遊物あり、
×：沈殿・分離を生じる。
【００５５】
＜ヨリ、滲み性＞
ピエゾ方式のラージフォーマット用インクジェットプリンタで４５℃に加熱された塩化ビニルシート表面、ステンレス板又はＰＥＴフィルムに１ｍ×５ｍの印刷を行い、ヨリ、滲み性を下記基準で評価した。評価結果は表１〜表４に示す通りであった。
◎：ヨリ、滲み無し、
○：ヨリは無いが、滲みが若干有り、
△：ヨリ、滲みが若干有り、
×：ヨリ多数。
【００５６】
＜耐擦過性＞
ピエゾ方式のラージフォーマット用インクジェットプリンタで４５℃に加熱された塩化ビニルシート表面、ステンレス板又はＰＥＴフィルムに１ｍ×５ｍの印刷を行い、印刷物を完全乾燥させた後、印刷物上を爪で２０往復擦り、画像の外観を目視で評価した。尚、実際爪で擦過を行った場合にかかる荷重は２００〜４００ｇである。評価結果は表１〜表４に示す通りであった。
○：僅かに擦り傷の痕跡あるが実用上問題ないレベル、
△：擦り傷の痕跡あり（基材表面が若干見える）、
×：擦り傷の痕跡あり（基材表面が大部分見える）。
【００５７】
＜曇点＞
実施例１〜３１及び比較例１〜１４で調製した水系顔料インク組成物から顔料、顔料分散剤、樹脂固形分を除いた組成物を調製し、この組成物を撹拌しながら７０℃まで加熱し、濁りを生じた場合は発生温度を曇点とした。その結果は表１〜表４に示す通りであった。
【００５８】
【表１】
0005878722.tif 000004
【００５９】
【表２】
0005878722.tif 000005
【００６０】
【表３】
0005878722.tif 000006
【００６１】
【表４】
0005878722.tif 000007
【００６２】
表１〜表４に示す評価結果から明らかなように、本発明の実施例１〜３１の水系顔料インク組成物は、各試験項目について良い評価結果が得られ、水−非吸収性基材上に印刷した場合でも、ヨリや滲みがなく、印刷物の耐擦過性が良好となる高品位な画質を得ることができた。